(57)【要約】【課題】  反応表面積が増大し、優れた水素発生性能を発揮できる水素発生用電気分解セル及び水素発生用電気分解セルスタックを提供する。【解決手段】  本発明による水素発生用電気分解セル１０は、アニオン伝導性高分子電解質層１と、アニオン伝導性高分子電解質層１の一方の面に順次配置されたアノード側触媒層２及びアノード側金属多孔質体４と、他方の面に順次配置されたカソード側触媒層３及びカソード側金属多孔質体５とを備えた水素発生用電気分解セル１０であって、水素発生用電気分解セル１０は、繰り返し折曲されて構成される。【選択図】図１
2010059506.tif 000002
【特許請求の範囲】
【請求項１】
アニオン伝導性高分子電解質層と、該アニオン伝導性高分子電解質層の一方の面に順次配置されたアノード側触媒層及びアノード側金属多孔質体と、他方の面に順次配置されたカソード側触媒層及びカソード側金属多孔質体とを備えた水素発生用電気分解セルであって、
前記水素発生用電気分解セルは、繰り返し折曲されて構成されたことを特徴とする水素発生用電気分解セル。
【請求項２】
繰り返し折曲され、複数の貫通孔が形成された非導電性基材をさらに備え、前記貫通孔のそれぞれに前記アニオン伝導性高分子電解質層が配置されていることを特徴とする請求項１に記載の水素発生用電気分解セル。
【請求項３】
前記アノード側及びカソード側金属多孔質体は、発泡ニッケル、発泡チタン及び発泡銀から選択される少なくとも１種であることを特徴とする請求項１又は２に記載の水素発生用電気分解セル。
【請求項４】
前記アノード側金属多孔質体側に導入する液体燃料はアンモニア又は窒素含有化合物を含み、前記カソード側金属多孔質体側に導入する液体燃料は水又はイオン性水溶液からなることを特徴とする請求項１〜３のいずれか１項に記載の水素発生用電気分解セル。
【請求項５】
請求項１〜４のいずれか１項に記載の水素発生用電気分解セルを複数個互いに隣接して配置し、電気的に接続したことを特徴とする水素発生用電気分解セルスタック。
【発明の詳細な説明】
【技術分野】
【０００１】
本発明は、水素発生用電気分解セル及び水素発生用電気分解セルスタックに関し、特に、アンモニア等の窒素化合物を用いて水素を発生させる、繰り返し折曲されて構成される水素発生用電気分解セル及び水素発生用電気分解セルスタックに関する。
【背景技術】
【０００２】
水素は石油精製、化学産業などをはじめとしてあらゆる産業分野において広く用いられている。特に近年、将来のエネルギーとして水素エネルギーが注目されてきており、燃料電池を中心に研究が進められている。しかし、水素ガスは熱量あたりの体積が大きく、また液化に必要なエネルギーも大きいため、そのまま貯蔵したり、輸送することは難しいことが知られている。
従って、燃料電池自動車のような移動体および分散電源として燃料電池を用いる場合など、燃料電池を使用する場に水素を供給する必要がある場合において効率的な水素供給方法の開発が求められていた。
【０００３】
以下、水素の供給方法の現状について述べる。
まず、水素を高圧ガスとして運搬し使用する方法を挙げることができる。しかし、この方法は危険な高圧ガスを取り扱うこと、かなり高圧にしても体積が過大になり小型化が困難なことなどに問題がある。一方、水素を液体水素として貯蔵・運搬し使用する方法も開示されているが、２０Ｋ（−２５３℃）という極低温であるため取り扱いにくいという問題がある。
【０００４】
次に、水素を使用する場で製造する方法を挙げることができる。このような方法として、改質法が知られている。改質法は、メタンや軽質パラフィンの水蒸気改質法、自己熱改質法、部分酸化法など公知の技術により広く行われているが、一般に７００℃以上の高温を必要とする。メタノールやジメチルエーテルの改質も広く認知された方法であるが、通常２００℃以上の反応温度で行われる。このように改質法は高温を必要とするため、小型化、起動性向上などが困難である。
【０００５】
また、シクロヘキサン，メチルシクロヘキサン，テトラリン，デカリンなどシクロヘキサン環を有する炭化水素を脱水素し水素を得る方法も提案されているが、この方法も２００℃の比較的高温が必要とされる。
【０００６】
水素吸蔵合金に吸蔵された水素を用いるのも有力である。しかし、水素吸蔵量は水素吸蔵合金全体の３％程度であり、移動体などに用いるためには重量が重くなりすぎ不十分である。
【０００７】
一方、水の電気分解により水素を発生させる方法が、従来より知られている。水の電気分解に用いられている方法として、水酸化ナトリウム水溶液や水酸化カリウム水溶液を電気分解するアルカリ電解液型電解法、フッ素系イオン交換膜を用いた固体高分子型電解法等がある（例えば、特許文献１，２参照。）。これらの方法によれば、電気分解される水溶液に電圧を印加することにより常温・常圧で水素を発生させることができる。
【特許文献１】特開平８−３１４３７２号公報
【特許文献２】特開平８−２６９７６１号公報
【発明の開示】
【発明が解決しようとする課題】
【０００８】
しかしながら、上記の水素発生用の電気分解セルは、通常、平板型形状であり、電気分解セルの単位体積当たりの電気分解反応の表面積を十分確保することは困難であった。
本発明の目的は、反応表面積が増大し、優れた水素発生性能を発揮できる水素発生用電気分解セル及び水素発生用電気分解セルスタックを提供することにある。
【課題を解決するための手段】
【０００９】
上記目的を達成するために、請求項１に記載の発明は、アニオン伝導性高分子電解質層と、該アニオン伝導性高分子電解質層の一方の面に順次配置されたアノード側触媒層及びアノード側金属多孔質体と、他方の面に順次配置されたカソード側触媒層及びカソード側金属多孔質体とを備えた水素発生用電気分解セルであって、前記水素発生用電気分解セルは、繰り返し折曲されて構成されたことを特徴とする水素発生用電気分解セルである。
【００１０】
また、請求項２に記載の発明は、繰り返し折曲され、複数の貫通孔が形成された非導電性基材をさらに備え、前記貫通孔のそれぞれに前記アニオン伝導性高分子電解質層が配置されていることを特徴とする請求項１に記載の水素発生用電気分解セルである。
【００１１】
また、請求項３に記載の発明は、前記アノード側及びカソード側金属多孔質体は、発泡ニッケル、発泡チタン及び発泡銀から選択される少なくとも１種であることを特徴とする請求項１又は２に記載の水素発生用電気分解セルである。
【００１２】
また、請求項４に記載の発明は、前記アノード側金属多孔質体側に導入する液体燃料はアンモニア又は窒素含有化合物を含み、前記カソード側金属多孔質体側に導入する液体燃料は水又はイオン性水溶液からなることを特徴とする請求項１〜３のいずれか１項に記載の水素発生用電気分解セルである。
【００１３】
また、請求項５に記載の発明は、請求項１〜４のいずれか１項に記載の水素発生用電気分解セルを複数個互いに隣接して配置し、電気的に接続したことを特徴とする水素発生用電気分解セルスタックである。
【発明の効果】
【００１４】
本発明によれば、繰り返し折曲された構成としたので、反応表面積が増大し、優れた水素発生性能を発揮できる水素発生用電気分解セル及び水素発生用電気分解セルスタックを提供することができる。
【発明を実施するための最良の形態】
【００１５】
以下、図面を参照して本発明の第１乃至第３の実施の形態を説明する。以下の図面の記載において、同一又は類似の部分には同一又は類似の符号を付している。ただし、図面は模式的なものであり、現実のものとは異なり、また、図面相互間においても互いの寸法の関係や比率が異なる部分が含まれていることに留意すべきである。
【００１６】
また、以下に示す第１乃至第３の実施の形態は、この発明の技術的思想を具体化するための装置や方法を例示するものであって、この発明の技術的思想は、構成部品の材質、形状、構造、配置等を下記のものに特定するものでない。この発明の技術的思想は、特許請求の範囲において、種々の変更を加えることができる。
【００１７】
[第１の実施の形態]
（水素発生用電気分解セルの構造）
本発明の第１の実施の形態に係る水素発生用電気分解セル（以下で、「セル」ともいう。）１０は、図１に示すように、アニオン伝導性高分子電解質層１と、アニオン伝導性高分子電解質層１の一方の面に順次配置されたアノード側触媒層２及びアノード側金属多孔質体４と、他方の面に順次配置されたカソード側触媒層３及びカソード側金属多孔質体５とを備えた水素発生用電気分解セル１０であって、水素発生用電気分解セル１０は、繰り返し折曲されて構成される。
【００１８】
以下で、アノード側触媒層２とアノード側金属多孔質体４を合わせてアノード側電極１４、カソード側触媒層３とカソード側金属多孔質体５を合わせてカソード側電極１３、という。そして、アノード側電極１４のアノード側触媒層２側及びカソード側電極１３のカソード側触媒層３側がそれぞれアニオン伝導性高分子電解質層１と接する。
【００１９】
本実施の形態に係る水素発生用電気分解セル１０は、繰り返し折曲されていれば、特にその形状は限定されないが、例えば、波形形状を挙げることができる。波形形状としては、例えば、波形が略三角波、略矩形波、略半円波等が挙げられる。好ましくは、略三角波であるのが良い。
【００２０】
波形のピッチ及び谷の深さは、必要水素ガス量の用途等に応じて適宜設定することができる。ピッチは、例えば、通常約５〜５０ｍｍ程度、好ましくは、約１０〜３０ｍｍ程度である。谷の深さは、例えば、通常約５〜５０ｍｍ程度、好ましくは、約１０〜３０ｍｍ程度である。
【００２１】
本実施の形態に係る水素発生用電気分解セル１０は、カソード側電極１３側に液体燃料を導入し、アノード側電極１４側にカソード側電極１３側の液体燃料と異なる液体燃料を導入する。
【００２２】
カソード側電極１３側の液体燃料としては、例えば、水やイオン性水溶液等が挙げられ、好ましくは、水を用いるのが良い。
【００２３】
アノード側電極１４側の液体燃料としては、例えば、アンモニア又は窒素含有化合物を含む水溶液が挙げられる。窒素含有化合物としては、具体的には、例えば、ジメチルアミン，トリメチルアミン，エチルアミン，イソプロピルアミン，ブチルアミン，フェニルアミン，アミルアミン等のアミン、若しくはヒドラジン，インドール，ピリジン，ニコチン酸，カフェイン酸，スルファニル酸，スルファニルアミド等が挙げられる。また、これらを適宜組み合わせて混合した水溶液を用いても良い。好ましくは、アンモニア水溶液を用いるのが良い。
【００２４】
アノード側電極１４側の液体燃料の場合は、必要に応じて、アルカリ水溶液を添加することができる。アルカリ水溶液を添加する場合は、添加後のｐＨが通常、例えば、約９〜１４程度となるように添加すればよい。このようなアルカリ水溶液としては、具体的には、例えば、ＫＯＨ水溶液、ＮａＯＨ水溶液等を使用すればよい。
【００２５】
（触媒層）
本実施の形態に係る触媒層はアノード側触媒層２及びカソード側触媒層３からなり、これらは触媒及びアニオン伝導性高分子電解質を含有する。
【００２６】
触媒層２，３の厚みは、電極基材の種類、電解質膜の厚み等を考慮して適宜決定すればよいが、通常約１００〜２０００μｍ程度、好ましくは、約３００〜１５００μｍ程度がよい。 
【００２７】
本実施の形態に係る触媒層２，３は、上記成分に加えてさらに、フッ素系樹脂を含有してもよい。このフッ素系樹脂を含有することにより、上記成分の結着性が向上し、より強固な触媒層２，３を形成できるとともに撥水性を付与することができる。
【００２８】
フッ素樹脂としては、例えば、ポリテトラフルオロエチレン，ポリフッ化ビニリデン，テトラフルオロエチレン−パーフルオロアルキルビニルエーテル共重合体，フッ化ビニリデン−六フッ化プロピレン共重合体等が挙げられる。これらの中でも、より結着性及び撥水性が良好な点から、ポリテトラフルオロエチレンが好ましい。
【００２９】
フッ素系樹脂を含有する場合の含有量は、触媒１００質量部に対して、通常約５〜２５質量部程度、好ましくは、約１０〜１５質量部程度である。
【００３０】
本実施の形態に係るカソード側触媒層３は、カソード側触媒層３の面内に触媒量の傾斜を形成しても良い。カソード側触媒層３の面内に触媒量の傾斜を形成することで、カソード側触媒層３の面内での水素ガスの発生ムラを抑制することができ、効率よく水素発生を行うことができる。
【００３１】
カソード側触媒層３の面内に触媒量の傾斜をつける方法は、特に限定されないが、例えば、所望の場所に、後述する触媒層形成用ペースト組成物を所望の触媒量に調製して塗工することにより、触媒量の傾斜を形成することができる。
【００３２】
（触媒）
本実施の形態に係る触媒は、触媒金属微粒子からなり、公知又は市販のものを使用することができる。触媒金属微粒子としては、例えば、白金，鉄，コバルト，ニッケル，チタン，パラジウム，ロジウム，銀，ルテニウム，イリジウム，モリブデン，マンガン等が挙げられ、これらのうちの２種以上の合金でもよい。  
【００３３】
触媒金属微粒子が２種以上からなる合金である場合は、白金，鉄，コバルト，ニッケル，チタン，ロジウム，ルテニウム，イリジウムのうち少なくとも２種以上含有する合金微粒子が好ましい。例えば、白金−鉄合金，白金−コバルト合金，鉄−コバルト合金，コバルト−ニッケル合金，ニッケル−チタン合金，鉄−ニッケル合金等のほか、鉄−コバルト−ニッケル合金が挙げられる。これらの金属の各比率は限定的でなく、幅広い範囲から適宜選択できる。
【００３４】
触媒金属微粒子の平均粒径は限定的でないが、例えば、約１〜２０ｎｍ程度のコロイド状粒子や、約２０〜５００μｍ程度の粉末状のものが使用できる。
【００３５】
（アニオン伝導性高分子電解質）
アニオン伝導性高分子電解質は、アニオンとして水酸化物イオン（ＯＨ−イオン）を伝導できる電解質である限り特に制限されず、公知又は市販のものを使用できる。例えば、炭化水素系及びフッ素樹脂系のいずれの高分子電解質でも用いることができる。
【００３６】
炭化水素系高分子電解質としては、例えば、芳香族ポリエーテルスルホン酸と芳香族ポリチオエーテルスルホン酸との共重合体のクロロメチル化物をアミノ化して得られる電解質等が挙げられる。
【００３７】
フッ素樹脂系高分子電解質としては、例えば、スルホン酸基を有するパーフルオロカーボンポリマーの末端をジアミンで処理し４級化したポリマー、或いはポリクロロメチルスルチレンの４級化物等のポリマー等が挙げられる。これらの中でも、特に、溶媒可溶性のものが好ましい。
【００３８】
上記電解質は、例えば、特開２００３−８６１９３号公報、特開２０００−３３１６９３号公報で開示されたものを使用してもよい。
より具体的に説明すると、クロロメチル化は、芳香族ポリエーテルスルホン酸と芳香族ポリチオエーテルスルホン酸との共重合体にクロロメチル化剤を反応させて行う。クロロメチル化剤としては、例えば、クロロメトキシメタン，１，４−ビス（クロロメトキシ）ブタン，１−クロロメトキシ−４−クロロブタン，ホルムアルデヒド−塩化水素，パラホルムアルデヒド−塩化水素等が使用できる。
【００３９】
このようにして得られたクロロメチル化物を、アミン化合物と反応させてアニオン交換基を導入する。アミン化合物としては、例えば、モノアミン，１分子中に２個以上のアミノ基を有するポリアミン化合物等が使用できる。具体的にはアンモニアの他、メチルアミン，エチルアミン，プロピルアミン，ブチルアミン等のモノアルキルアミン、ジメチルアミン，ジエチルアミン等のジアルキルアミン、アニリン，Ｎ−メチルアニリン等の芳香族アミン、ピロリジン，ピペラジン，モルホリン等の複素環アミン等のモノアミン、ｍ−フェニレンジアミン，ピリダジン，ピリミジン等のポリアミン化合物が使用できる。
【００４０】
（アニオン伝導性高分子電解質層）
アニオン伝導性高分子電解質層（以下、「電解質層」ともいう。）１は、上記のアニオン伝導性高分子電解質を含有している限り特に制限されず、公知又は市販のものを使用できる。
【００４１】
アニオン伝導性高分子電解質層１の厚みは、触媒層２，３の厚み等に応じて適宜決定すればよいが、通常、約１０〜３００μｍ程度、好ましくは、約２０〜２００μｍ程度である。
【００４２】
アニオン伝導性高分子電解質層１としては、例えば、炭化水素系及びフッ素樹脂系のいずれの電解質から構成されていてもよい。これら炭化水素系及びフッ素樹脂系の電解質は上述したものと同様のものが挙げられる。必要に応じて、電解質層１にアルカリ水溶液等の溶媒を含浸してもよい。
【００４３】
低濃度のアルカリ水溶液を使用する場合、或いはアルカリ性水溶液を使用しない場合には、低コストの観点から、炭化水素系電解質層が好ましい。
【００４４】
電解質層１に高濃度のアルカリ水溶液を含浸させる場合は、耐アルカリ性の観点から、フッ素樹脂系電解質層を使用することが好ましい。なお、フッ素樹脂系電解質層を用いることにより、アニオン伝導性をより一層向上させることができる。
【００４５】
アルカリ水溶液は、通常ｐＨが、例えば、約９〜１４程度であればよい。具体的には、例えば、ＫＯＨ水溶液、ＮａＯＨ水溶液等を使用すればよい。アルカリ水溶液には、例えば、メタノール，エタノール，プロパノール等の１価アルコール；エチレングリコール，プロピレングリコール等の多価アルコール等のアルコールを混合させることができる。
【００４６】
高濃度とは、使用するアルカリ水溶液の種類等によって適宜変更するが、本実施の形態においては、約２モル／リットル程度以上をいい、低濃度とは、約２モル／リットル程度未満をいう。
【００４７】
本実施の形態に係るアニオン伝導性高分子電解質層１は、アニオン伝導性高分子電解質を溶媒に含有させてなるペースト組成物を塗布及び乾燥することにより形成されるものであってもよく、また、市販のアニオン伝導性高分子電解質膜をそのまま使用してもよい。
【００４８】
市販のフッ素樹脂系電解質膜の具体例としては、例えば、東ソー（株）製のトスフレックス（登録商標）ＩＥ−ＳＦ３４等が挙げられる。炭化水素系電解質膜の具体例としては、例えば、旭化成（株）製のアシプレックス（登録商標）Ａ−２０１，２１１，２２１；トクヤマ（株）製のネオセプタ（登録商標）ＡＭ−1、ＡＨＡ等が挙げられる。
【００４９】
（金属多孔質体）
本実施の形態に係る金属多孔質体４，５は、カソード側電極１３側に配置されたカソード側金属多孔質体５とアノード側電極１４側に配置されたアノード側金属多孔質体４からなる。本実施の形態に係る金属多孔質体４，５は、水素発生用電気分解セル１０の上述した波形形状の骨格としての機能を有してもよい。厚みは限定的でないが、通常約２００〜２０００μｍ程度、好ましくは、約３００〜６００μｍ程度であるのがよい。
【００５０】
金属多孔質体４，５の呼び口径（多孔質体の平均孔径）は限定的でないが、通常約３０〜７００μｍ程度、好ましくは、約５０〜３００μｍ程度である。また、金属多孔質体４，５の気孔率は限定的でなく、例えば、約７５〜９８％程度、好ましくは、約８０〜９５％程度である。
【００５１】
金属多孔質体４，５の材質としては、金属からなる多孔質体である限り、特に限定的でなく、公知又は市販のものを用いることができる。具体的に、発泡ニッケル、発泡チタン、発泡銀等が好適に挙げられる。なお、これらには、クロム，ジルコニア，モリブデン，タングステン等の他の成分を含有していてもよく、例えば、本実施の形態における発泡ニッケルには、クロム含有発泡ニッケル等も含まれる。
【００５２】
本実施の形態においては、上述したように、触媒層２，３の外側、つまり液体燃料側に金属多孔質体４，５を配置する構造を採用することにより、セル１０内に導入する液体燃料を効率的に拡散させやすくなる。すなわち、液体燃料との接触面積が大きくなるため、燃料拡散性等を向上させることができ、また、電気分解反応を触媒層全面に均一に起こさせ、不均一反応の抑制をすることができる。このため、より優れた水素発生の性能を発揮できる水素発生用電気分解セル１０を提供することができる。
【００５３】
本実施の形態に係る水素発生用電気分解セル１０の使用に際し、燃料として、液体燃料を使用するので、必要に応じて、燃料吸い上げ材をさらに配置してもよい。燃料吸い上げ材は、金属多孔質体４，５の液体燃料と接する表面側に配置する。これにより、燃料を効率よく金属多孔質体４，５に供給することができる。燃料吸い上げ材の材質としては、例えば、発泡ウレタン，発泡ポリプロピレン等が挙げられる。
【００５４】
（中間層）
本実施の形態においては、アノード側触媒層２とアノード側金属多孔質体４との間及び／又はカソード側触媒層３とカソード側金属多孔質体５との間に中間層を形成（積層）していてもよい。また、アノード側触媒層２と電解質層１との間及び／又はカソード側触媒層３と電解質層１との間に中間層を形成することもできる。中間層は、上記の配置を組み合わせて形成してもよく、また、その数は限定的でなく１層のみであってもよく、複数の層であってもよい。
【００５５】
中間層は、導電性材料を含有する多孔質体であるのが好ましい。多孔質体の気孔率として、例えば、約１０〜８０％程度、好ましくは、約３０〜７０％程度である。中間層の膜厚は限定的でなく、例えば、約０．５〜５０μｍ程度、好ましくは、約１〜２０μｍ程度、より好ましくは、約１〜１０μｍ程度である。
【００５６】
中間層の材質としては、特に制限されないが、導電性の観点から、例えば、鉄，コバルト，ニッケル，パラジウム，銀，ルテニウム，イリジウム，モリブデン，マンガン等の金属又はこれらの合金のほか、導電性炭素材料が好適に挙げられる。また、中間層は触媒層２，３と同一の材料であってもよい。
【００５７】
中間層が金属である場合は、触媒活性作用に優れる点から、上記の中でも、特にニッケル、銀等が好ましい。中間層が導電性炭素材料である場合は、ガス拡散性及び導電性に優れる観点から、アセチレンブラック，ファーネスブラック，チャンネルブラック，ケッチェンブラック等のカーボンブラックのほか、黒鉛，活性炭，カーボン繊維，カーボンナノチューブ，カーボンナノワイヤーなどが好適に挙げられる。
【００５８】
中間層には、水素発生用電気分解セルの使用方法により、必要に応じて、親水性又は撥水性を付与してもよい。親水性又は撥水性を備えた材料は、公知又は市販の材料から幅広く選択することができる。
【００５９】
中間層を配置することにより、セル１０内に導入する燃料液体を触媒層２，３や電解質層１等に、より一層浸透させやすくなり、また、触媒層２，３と金属多孔質体４，５等との接触抵抗を低減できるため、電気分解性能をより向上させることができる。
【００６０】
（水素発生方法）
本実施の形態に係る水素発生用電気分解セル１０は、図２に示すように、アノード側電極１４とカソード側電極１３を接続した外部回路８を介して外部電圧（例えば、約５００ｍＶ程度）を印加することにより、アンモニアと水の電気分解を行い、これにより水素を発生させる。
以下、これらを詳細に説明する。
【００６１】
まず、アノード側金属多孔質体４を介して、アノード側電極１４に燃料として、例えば、アンモニア水溶液を供給し、また、カソード側金属多孔質体５を介して、カソード側電極１３に水（Ｈ２Ｏ）を供給する。アノード側電極１４においては、アニオン伝導性高分子電解質層１を通過した水酸化物イオン（ＯＨ−）とアンモニア水溶液中のアンモニア（ＮＨ３）が反応して窒素（Ｎ２）、水及び電子（ｅ−）が生成され、式（１）の酸化反応が進行する。
アノード側：２ＮＨ３＋６ＯＨ−→Ｎ２＋６Ｈ２Ｏ＋６ｅ−      ・・・（１）
【００６２】
カソード側電極１３においては、供給した水と外部回路８を介して到達した電子とが反応して、水素（Ｈ２）と水酸化物イオンが生成され、式（２）の還元反応が進行する。
カソード側：６Ｈ２Ｏ＋６ｅ−→３Ｈ２＋６ＯＨ−           ・・・（２）
【００６３】
そして、生成した水酸化物イオンは、アニオン伝導性高分子電解質層１を介してカソード側電極１３側からアノード側電極１４側へ供給される。全体として、アンモニアが酸化されて窒素と水素が生成される式（３）の電気分解反応が進行し、水素が発生する。
電気分解反応：２ＮＨ３→Ｎ２＋３Ｈ２  ・・・（３）
【００６４】
アノード側電極１４側で発生した窒素と水は、残余のアンモニア水溶液とともに外部に排出される。そして、カソード側電極１３側に発生した水素は、残余の水とともに外部に排出され、捕集される。
【００６５】
（水素発生用電気分解セルの製造方法）
本実施の形態に係る水素発生用電気分解セル１０の製造方法は、特に制限されない。例えば、波形形状のカソード側金属多孔質体５の表面に、カソード側触媒層３、アニオン伝導性高分子電解質層１、アノード側触媒層２及び波形形状のアノード側金属多孔質体４を順次積層することにより、容易に製造することができる。以下、これらを具体的に説明する。
【００６６】
（ａ）まず、触媒層２，３に用いる触媒層形成用ペースト組成物（以下では、「ペースト組成物」ともいう。）を調製する。ペースト組成物は、例えば、上述した触媒及びアニオン伝導性高分子電解質を粘度調整用の溶剤に分散させて調整する。
【００６７】
粘度調整用の溶剤は限定されるものではなく、幅広い範囲内で適宜選択される。例えば、各種アルコール，各種エーテル，各種ジアルキルスルホキシド，水又はこれらの混合物等が挙げられる。これら溶剤の中でも、アルコールが好ましい。アルコールとしては、例えば、メタノール，エタノール，ｎ−プロパノール，イソプロパノール，ｎ−ブタノール，ｔｅｒｔ−ブタノール等の炭素数１〜４の一価アルコール及びプロピレングリコール，ジエチレングリコール等の多価アルコールが挙げられる。
【００６８】
上記ペースト組成物には、必要に応じてフッ素系樹脂を含有していてもよい。フッ素系樹脂としては、上述したものが挙げられる。
【００６９】
ペースト組成物の配合割合は、特に制限されず、広い範囲内から適宜選択され得る。例えば、触媒１質量部に対して、アニオン伝導性高分子電解質（固形分）を約０．０２〜２質量部程度、粘度調整用の溶剤を約１〜１００質量部程度とすればよい。
【００７０】
（ｂ）次に、調整したペースト組成物を波形形状に形成されたカソード側金属多孔質体５の表面に塗布した後、乾燥させることにより、カソード側触媒層３を形成する。
【００７１】
ペースト組成物の塗布方法としては、特に限定されるものではなく、例えば、ナイフコーター，バーコーター，スプレー，ディップコーター，スピンコーター，ロールコーター，ダイコーター，カーテンコーター，スクリーン印刷等の一般的な方法を適用できる。 
【００７２】
ペースト組成物の乾燥において、乾燥温度は、通常約４０〜１００℃程度、好ましくは、約６０〜８０℃程度である。乾燥時間は、乾燥温度にもよるが、通常約５分〜２時間程度、好ましくは、約３０分〜１時間程度である。
【００７３】
（ｃ）次に、カソード側金属多孔質体５の表面に形成されたカソード側触媒層３上に、アニオン伝導性高分子電解質層１を形成する。電解質層１の形成方法は限定的でないが、例えば、アニオン伝導性高分子電解質を溶媒に含有させたペースト組成物をカソード側触媒層３上に塗布及び乾燥させることにより、形成することができる。
【００７４】
溶媒、塗布方法、乾燥方法等は、上述したカソード側触媒層３の場合と同様にすればよい。また、公知又は市販の予めシート状となっているアニオン伝導性高分子電解質膜をカソード側触媒層３に接着させることによっても積層することができる。
【００７５】
（ｄ）次に、上記カソード側触媒層３の形成方法と同様にして、電解質層１の表面にアノード側触媒層２を形成する。
【００７６】
（ｅ）最後に、アノード側触媒層２表面に波形形状に形成されたアノード側金属多孔質体４を積層することにより、図１に示す水素発生用電気分解セル１０を製造することができる。
【００７７】
なお、セル１０の製造方法としては、各層の積層順は上述した方法に限定されるものではなく、いずれの層から積層させてもよい。例えば、アノード側金属多孔質体４の上に、アノード側触媒層２、電解質層１、カソード側触媒層３及びカソード側金属多孔質体５を順次積層することにより製造してもよい。
【００７８】
このような水素発生用電気分解セル１０は、波形形状を有するため、従来の平板型に比べて、単位体積当たりの電気分解反応の表面積を増大させることができる。これにより、優れた水素発生性能を発揮できる水素発生用電気分解セルを提供することができる。
【００７９】
[第２の実施の形態]
本発明の第２の実施の形態に係る水素発生用電気分解セル１０は、図３（ａ），（ｂ）に示すように、繰り返し折曲され、複数の貫通孔７が形成された非導電性基材６を備えた水素発生用電気分解セル１０Ａであって、貫通孔７のそれぞれにアニオン伝導性高分子電解質層１が配置されており、少なくともアニオン伝導性高分子電解質層１の両面に触媒層２，３及び金属多孔質体４，５が順次形成されて構成される。その他の構成は、第１の実施の形態と同様であるので説明は省略する。
【００８０】
本実施の形態に係る非導電性基材６の形状は、繰り返し折曲されていれば、特に限定されないが、例えば、波形形状を挙げることができる。波形形状としては、例えば、波形が略三角波、略矩形波、略半円波等が挙げられる。好ましくは、略三角波であるのが良い。
【００８１】
非導電性基材６の厚みは、例えば、通常約０．１〜２ｍｍ程度、好ましくは、約０．２〜１ｍｍ程度とすればよい。波形のピッチ及び谷の深さは、必要水素ガス量の用途等に応じて適宜設定することができる。ピッチは、例えば、通常約５〜５０ｍｍ程度、好ましくは、約１０〜３０ｍｍ程度とすればよい。谷の深さは、例えば、通常約５〜５０ｍｍ程度、好ましくは、約１０〜３０ｍｍ程度とすればよい。
【００８２】
非導電性基材６の材質としては、非導電性を有するものであれば、特に限定されないが、ガラス、アルミナ、樹脂等が挙げられる。好ましくは、樹脂を用いるのが良い。樹脂としては、ＡＢＳ樹脂、ポリプロピレン系樹脂、ポリアミド系樹脂、ＰＰＯ（ポリフェニレンオキサイド）樹脂、ＡＢＳ／ＰＣ（ポリカーボネート）樹脂、ＰＰＥ（ポリフェニレンエーテル）樹脂等が挙げられる。また、樹脂等の絶縁体でコーティングされた金属であっても良い。
【００８３】
貫通孔７の形状は、特に限定されないが、略四角形等の多角形、略円形等が挙げられ、好ましくは、略四角形であるのが良い。貫通孔７の大きさは、折曲された非導電性基材６の面内に形成できる範囲内であれば特に限定されない。例えば、略四角形の貫通孔７の場合、約５ｍｍ×５ｍｍ〜５０ｍｍ×５０ｍｍ程度、好ましくは、約１０ｍｍ×１０ｍｍ〜３０ｍｍ×３０ｍｍ程度である。
【００８４】
本実施の形態に係る水素発生用電気分解セル１０Ａの製造方法は、アニオン伝導性高分子電解質層１を非導電性基材６の貫通孔７に形成する方法が第１の実施の形態における製造方法と異なる点であり、他は第１の実施の形態と同様であるので、重複した説明は省略する。
【００８５】
水素発生用電気分解セル１０Ａは、第１の実施の形態と同様にして、波形形状のカソード側金属多孔質体５の表面にカソード側触媒層３を形成し、次いで、波形形状の非導電性基材６を積層した後、貫通孔７にアニオン伝導性高分子電解質層１を形成する。次いで、第１の実施の形態と同様にして、アノード側触媒層２及び波形形状のアノード側金属多孔質体４を順次積層することにより製造することができる。
【００８６】
水素発生用電気分解セル１０Ａは、図４に示す方法により製造することもできる。すなわち、
（ａ）図４（ａ）に示すように、所定の間隔で貫通孔７が形成された平板状の非導電性基材６を用いて、貫通孔７にアニオン伝導性高分子電解質層１を充填して形成する。
（ｂ）次に、図４（ｂ）に示すように、塗布又はディップ等により、アニオン伝導性高分子電解質層１の形成された非導電性基材６の両面に触媒層２，３を形成する。
（ｃ）次に、図４（ｃ）に示すように、平板状の金属多孔質体４，５を触媒層２，３上に積層して平板状のセル成形体を形成する。
（ｄ）最後に、このセル成形体をプレス等により所定のピッチで折曲して、図３に示す水素発生用電気分解セル１０Ａを製造することができる。
【００８７】
なお、本実施の形態において、アニオン伝導性高分子電解質層１の一方の面にアノード側触媒層２及びアノード側金属多孔質体４が順次形成され、他方の面にカソード側触媒層３及びカソード側金属多孔質体５が順次形成された積層体が、複数の貫通孔７のそれぞれの領域内に配置された構成としてもよい。
【００８８】
本実施の形態によれば、非導電性基材６を用いることにより、水素発生用電気分解セル１０Ａの強度を高めることができると共に、優れた水素発生性能を発揮できる水素発生用電気分解セル１０Ａを提供することができる。
【００８９】
[第３の実施の形態]
本発明の第３の実施の形態に係る水素発生用電気分解セルスタック２０は、図５に示すように、上述した水素発生用電気分解セル１０を複数個互いに隣接して配置し、電気的に接続した構成からなる。
【００９０】
本実施の形態に係る水素発生用電気分解セルスタック（以下、「セルスタック」ともいう。）２０は、図５に示すように、複数のセル１０が外枠９内に隣接して配置され、各セル１０間には液体燃料を導入するための燃料導入層１５，１６が配置されている。セル１０間は外部回路８を介して互いに電気的に接続されている。外部回路８は、セル１０間で直列接続又は並列接続してもよく、或いは各セル１０内でそれぞれ単独に接続してもよい。
【００９１】
外枠９内に配置するセル１０の数は、図５では３個の場合を例示したが、所要の水素発生量に応じて適宜設定することができる。例えば、約１〜１００個程度、好ましくは、約３〜５０個程度である。
【００９２】
アノード極側燃料導入層１５及びカソード極側燃料導入層１６は液体燃料を導入するための空間領域であり、それらの層の厚さは、所要水素ガス量の用途等に応じて適宜決定することができる。燃料導入層１５，１６の層の厚さとしては、例えば、約１〜５０ｍｍ程度、好ましくは、約５〜３０ｍｍ程度である。
【００９３】
液体燃料は、実施例１で例示したものと同様のものを用いることができ、アノード極側燃料導入層１５にはアノード極側液体燃料が、カソード極側燃料導入層１６にはカソード極側液体燃料が導入される。
【００９４】
本実施の形態によれば、水素発生用電気分解セル１０を複数個互いに隣接して配置したので、効率的に多量の水素を発生させることができる。
【実施例】
【００９５】
以下において、本発明を実施例に基づいてさらに具体的に説明するが、本発明はこれらの実施例によって何ら限定されるものではなく、その要旨を変更しない範囲において適宜変更実施可能である。
【００９６】
［実施例１］
芳香族ポリエーテルスルホン酸と芳香族ポリチオエーテルスルホン酸との共重合体をクロロメチル化及びアミノ化を順次行うことにより、アニオン（ＯＨ−イオン）伝導性高分子電解質を得た。これを溶媒（テトラヒドロフラン）に添加し、５質量％アニオン伝導性高分子電解質溶液１００ｇを得た。
【００９７】
白金コロイド（新光化学工業所社製）と上記で得られた５質量％アニオン伝導性高分子電解質溶液（固形分）とが質量比で１：０．１となるように混合し、これを水及びエタノールに添加することにより、触媒層形成用ペースト組成物を調製した。
【００９８】
アノード側金属多孔質体４として発泡ニッケル（三菱マテリアル社製、厚み５００μｍ、呼び口径１５０μｍ、気孔率８５％、内径１０ｍｍ）からなる三角波形状の平板を用い、これにスプレー法により上記触媒層形成用ペースト組成物を乾燥後の白金重量が約４ｍｇ／ｃｍ２となるように吹き付けた後、約８５℃で約１５分間乾燥させてアノード側触媒層２を形成した。なお、波形のピッチは約１０ｍｍ、谷の深さは約１０ｍｍであり、セル１０の幅は約１００ｍｍであった。
【００９９】
アノード側触媒層２が形成されたアノード側金属多孔質体４を上記アニオン伝導性高分子電解質溶液中に浸漬し、乾燥することにより、アノード側触媒層２上にアニオン伝導性高分子電解質層１を形成した。電解質層１の厚さが約２０μｍになるまで浸漬及び乾燥を繰り返した。なお、上記浸漬に際し、アノード側金属多孔質体４の内側表面には、マスキングを行い、電解質層１が積層されないようにした。
【０１００】
形成したアニオン伝導性高分子電解質層１に、上記で作製した触媒層形成用ペースト組成物を白金量が約４ｍｇ／ｃｍ２となるように吹き付けカソード側触媒層３を形成した。
【０１０１】
カソード側金属多孔質体５として発泡ニッケル（三菱マテリアル社製、厚み５００μｍ、呼び口径１５０μｍ、気孔率８５％）からなる、上述のアノード側金属多孔質体４と同様の三角波形状の平板を用い、これをカソード側触媒層３に対面するように配置して、実施例１の水素発生用電気分解セル１０を製造した。
【０１０２】
［比較例１］
実施例１で調製した触媒層形成用ペースト組成物を、アノード側及びカソード側金属多孔質体４，５としてシート状の発泡ニッケル（三菱マテリアル社製、厚み５００μｍ、呼び口径１５０μｍ、気孔率８５％）の一方の面にスプレー法により白金量が約４．０ｍｇ／ｃｍ２となるように塗布及び乾燥させることにより、触媒層２，３の形成されたアノード側及びカソード側金属多孔質体４，５を製造した。
【０１０３】
実施例１で調製した５質量％アニオン（ＯＨ−イオン）伝導性高分子電解質を溶媒に含有させてなるペースト組成物を用い、バーコート法によりＰＥＴ（ポリエチレンテレフタレート）フィルム基材（東洋紡績社製  Ｅ５１００  厚さ１２μｍ）の上に塗工及び乾燥することによりアニオン伝導性高分子電解質層１を形成した。
乾燥後の電解質層１の厚さが約２０μｍになるよう塗工した後、フィルム基材から電解質層１を剥離し、アニオン伝導性高分子電解質層１とした。
この電解質層１の両側に、上記で作製したシート状のアノード側及びカソード側金属多孔質体４，５をそれぞれ配置した後、圧力約１ＭＰａ、温度約８０℃で約３分間熱圧着することにより、比較例１の水素発生用電気分解セル１０を製造した。なお、このセル１０の幅は、実施例１と同様に、約１００ｍｍとした。
【０１０４】
（評価試験）
カソード側電極１３側には水、アノード側電極１４側には１Ｍのアンモニア水溶液＋５ＭのＫＯＨ水溶液を供給し、電流を印加することにより、水素発生試験を行なった。
【０１０５】
その結果、発生する水素ガスは、ガスクロマトグラフィー（島津製作所社製）を用いた測定により、水素ピークが検知された。
また、測定から、実施例１の水素ピーク面積が１．０であるのに対して、比較例１の水素ピーク面積が０．７であり、相対的には比較例１より実施例１のセル１０の方が水素発生量が多いことが確認された。
これにより、本発明による水素発生用電気分解セル１０は、水素発生能力に優れていることが示された。
【図面の簡単な説明】
【０１０６】
【図１】本発明の第１の実施の形態に係る水素発生用電気分解セルの模式的横断面図。
【図２】本発明の第１の実施の形態に係る水素発生用電気分解セルの動作を説明する図。
【図３】本発明の第２の実施の形態に係る水素発生用電気分解セルを示す図であって、（ａ）模式的一部破断斜視図、（ｂ）（ａ）のＩ−Ｉ線での模式的断面図。
【図４】本発明の第２の実施の形態に係る水素発生用電気分解セルの製造方法の一例を示す工程図であって、（ａ）非導電性基材の貫通孔にアニオン伝導性高分子電解質層を形成する工程図、（ｂ）触媒層を形成する工程図、（ｃ）金属多孔質体を形成する工程図。
【図５】本発明の第３の実施の形態に係る水素発生用電気分解セルスタックの模式的横断面図。
【符号の説明】
【０１０７】
１・・・アニオン伝導性高分子電解質層
２・・・アノード側触媒層
３・・・カソード側触媒層
４・・・アノード側金属多孔質体
５・・・カソード側金属多孔質体
６・・・非導電性基材
７・・・貫通孔
８・・・外部回路
９・・・外枠
１０，１０Ａ・・水素発生用電気分解セル
１３・・カソード側電極（カソード側触媒層３及びカソード側金属多孔質体５）
１４・・アノード側電極（アノード側触媒層２及びアノード側金属多孔質体４）
１５・・アノード極側燃料導入層
１６・・カソード極側燃料導入層
２０・・水素発生用電気分解セルスタック
【図１】
2010059506.tif 000003
【図２】
2010059506.tif 000004
【図３】
2010059506.tif 000005
【図４】
2010059506.tif 000006
【図５】
2010059506.tif 000007